(57)【要約】      （修正有）【課題】液状油分に対して高いゲル化能を有し、使用感にも優れるゲルを形成し得る油性ゲル化剤の提供。【解決手段】一般式（１）のシリコーン化多糖化合物と、ポリエーテル変性シリコーンとからなる油性ゲル化剤。2008105994.tif 000013（式中、Ｇｌｕは多糖化合物の糖残基、Ｘは２価の結合基、Ｙは総炭素数２〜８の２価アルキレン基を意味し、Ｒ１は炭素数１〜８の１価有機基、Ｒ２、Ｒ３、Ｒ４はそれぞれ炭素数１〜８の１価有機基又は−ＯＳｉＲ５Ｒ６Ｒ７で示されるシロキシ基を意味する。ただし、Ｒ５、Ｒ６、Ｒ７はそれぞれ炭素数１〜８の１価有機基、ａは０、１又は２を意味する。また、多糖化合物の構成糖１単位当たりのシリコーン化合物の平均結合数（置換度）は０．５〜２．５である。）【選択図】なし【特許請求の範囲】
【請求項１】
下記一般式（１）で示されるシリコーン化多糖化合物と、下記一般式（２）で示されるポリエーテル変性シリコーンとからなる油性ゲル化剤。
【化１】
2008105994.tif 000011
（一般式（１）中、Ｇｌｕは多糖化合物の糖残基、Ｘはカルバモイル基、−ＣＨ２ＣＨ（ＯＨ）−、カルボニル基、アミノ基及びエーテル基から選ばれる２価の結合基、Ｙは主鎖中に酸素原子、窒素原子、硫黄原子、フェニレン基、カルボニルオキシ基又はオキシカルボニル基を有することができ、また、ヒドロキシ基、アルコキシ基及びアルキル基から選ばれる置換基を有することができる総炭素数２〜８の２価アルキレン基を意味し、Ｒ１は炭素数１〜８の１価有機基、Ｒ２、Ｒ３、Ｒ４はそれぞれ炭素数１〜８の１価有機基又は−ＯＳｉＲ５Ｒ６Ｒ７で示されるシロキシ基を意味する。ただし、Ｒ５、Ｒ６、Ｒ７はそれぞれ炭素数１〜８の１価有機基、ａは０、１又は２を意味する。なお、炭素数１〜８の１価有機基とは、アルキル基、シクロアルキル基、アリール基、アラルキル基、アルケニル基及びフッ化アルキル基から選ばれる炭素数１〜８の基を意味する。また、多糖化合物の構成糖１単位当たりのシリコーン化合物の平均結合数（置換度）は０．５〜２．５である。）
【化２】
2008105994.tif 000012
（一般式（２）中、ｘは１〜５、ｙは０〜５０、ｚは５〜５０、ｍは５０〜２０００、ｎは１〜１００の整数を示し、Ｒ8は水素原子または炭素数１〜４のアルキル基を示す。）
【請求項２】
請求項１記載の油性ゲル化剤において、Ｘが−ＣＯＮＨ−基であることを特徴とする油性ゲル化剤。
【請求項３】
請求項１又は２記載の油性ゲル化剤において、Ｇｌｕがプルランのグルコース残基であることを特徴とするゲル化剤。
【請求項４】
請求項１〜３の何れかに記載の油性ゲル化剤において、ａ＝０で、Ｒ２、Ｒ３、Ｒ４がメチル基であることを特徴とする油性ゲル化剤。
【請求項５】
請求項１〜４の何れかに記載の油性ゲル化剤において、Ｙが−（ＣＨ２）３−で示される基であることを特徴とする油性ゲル化剤。
【請求項６】
請求項１〜５の何れかに記載の油性ゲル化剤において、シリコーン化多糖化合物とポリエーテル変性シリコーンとの合計量に占めるポリエーテル変性シリコーンの割合が１〜５０質量％であることを特徴とする油性ゲル化剤。
【請求項７】
請求項１〜６の何れかに記載の油性ゲル化剤と、液状油分とを含むことを特徴とするゲル組成物。
【請求項８】
請求項７記載のゲル組成物において、液状油分が低粘度シリコーン油及び／又は軽質イソパラフィンとを含むことを特徴とするゲル組成物。
【請求項９】
請求項７又は８記載のゲル組成物を含むことを特徴とする化粧料。
【発明の詳細な説明】
【技術分野】
【０００１】
本発明は油性ゲル化剤、特に油分に対して高いゲル化能を有し、使用感の良好なゲル組成物を形成することのできる油性ゲル化剤に関する。
【背景技術】
【０００２】
シリコーンオイルは、のびが軽くさっぱりとした感触を有することから、メイクアップ化粧料、頭髪化粧料をはじめとするさまざまな化粧料および医薬部外品に配合されている。  一方、ゲル状化粧料は、液状ファンデーション、サンスクリーンジェル、モイスチャークリーム、ヘアジェル、制汗クリーム等に使用されるが、シリコーン油をはじめ、油分をのゲル化できる油性ゲル化剤として、ゲル化能や使用感、安定性などの点で満足できるものはほどんどない。
【０００３】
特許文献１には、ポリエーテル変性シリコーンが、水の存在下で、シリコーン系油分をゲル化することが開示されている。
しかしながら、ポリエーテル変性シリコーンは、水の非存在下ではシリコーン系油分の増粘効果は非常に低い。
【０００４】
特許文献２には、シリコーン化多糖化合物であるシリコーン化プルランが、シリコーン系油分を増粘することが開示されているが、これも増粘効果は十分ではない。
ポリエーテル変性シリコーンやシリコーン化多糖化合物の増粘効果を高めようとして高配合すれば、べたつきなど使用感に影響を与える。そして、何れも増粘効果はあるものの、流動性のないゲルを形成するには至らない。
【０００５】
一方、特許文献３には、シリコーン化多糖化合物と、ポリエーテル変性シリコーンと、シリコーン系油分と、疎水化粉末と、エチルアルコールと、水とを含むＷ／Ｏ乳化組成物が記載されている。特許文献３は、清涼感と化粧持ちに優れるＷ／Ｏ乳化組成物を提供することを目的とするが、特定のポリエーテル変性シリコーンとシリコーン化多糖化合物との併用が、油分のゲル化に及ぼす影響については検討されていない。
【特許文献１】特開平５−３１１０７６号公報
【特許文献２】特開平８−２０８９８９号公報
【特許文献３】特開平２００１−２７８７２９号公報
【発明の開示】
【発明が解決しようとする課題】
【０００６】
本発明は上記背景技術に鑑みなされたものであり、その目的は、シリコーン油をはじめとする液状油分に対して高いゲル化能を有し、使用感にも優れるゲルを形成し得る油性ゲル化剤を提供することにある。
【課題を解決するための手段】
【０００７】
前記課題を解決するために本発明者らが鋭意検討を行った結果、特定のポリエーテル変性シリコーンとシリコーン化多糖化合物とを併用すると、液状油分を著しくゲル化できることを見出し、本発明を完成するに至った。
すなわち、本発明にかかる油性ゲル化剤は、下記一般式（１）で示されるシリコーン化多糖化合物と、下記一般式（２）で示されるポリエーテル変性シリコーンとからなることを特徴とする。
【０００８】
【化３】
2008105994.tif 000002
（一般式（１）中、Ｇｌｕは多糖化合物の糖残基、Ｘはカルバモイル基、−ＣＨ２ＣＨ（ＯＨ）−、カルボニル基、アミノ基及びエーテル基から選ばれる２価の結合基、Ｙは主鎖中に酸素原子、窒素原子、硫黄原子、フェニレン基、カルボニルオキシ基又はオキシカルボニル基を有することができ、また、ヒドロキシ基、アルコキシ基及びアルキル基から選ばれる置換基を有することができる総炭素数２〜８の２価アルキレン基を意味し、Ｒ１は炭素数１〜８の１価有機基、Ｒ２、Ｒ３、Ｒ４はそれぞれ炭素数１〜８の１価有機基又は−ＯＳｉＲ５Ｒ６Ｒ７で示されるシロキシ基を意味する。ただし、Ｒ５、Ｒ６、Ｒ７はそれぞれ炭素数１〜８の１価有機基、ａは０、１又は２を意味する。なお、炭素数１〜８の１価有機基とは、アルキル基、シクロアルキル基、アリール基、アラルキル基、アルケニル基及びフッ化アルキル基から選ばれる炭素数１〜８の基を意味する。また、多糖化合物の構成糖１単位当たりのシリコーン化合物の平均結合数（置換度）は０．５〜２．５である。）
【０００９】
【化４】
2008105994.tif 000003
（一般式（２）中、ｘは１〜５、ｙは０〜５０、ｚは５〜５０、ｍは５０〜２０００、ｎは１〜１００の整数を示し、Ｒ8は水素原子または炭素数１〜４のアルキル基を示す。）
【００１０】
本発明において、Ｘが−ＣＯＮＨ−基であることが好適である。
また、Ｇｌｕがプルランのグルコース残基であることが好適である。
また、ａ＝０で、Ｒ２、Ｒ３、Ｒ４がメチル基であることが好適である。
また、Ｙが−（ＣＨ２）３−で示される基であることが好適である。
また、本発明の油性ゲル化剤において、シリコーン化多糖化合物とポリエーテル変性シリコーンとの合計量に占めるポリエーテル変性シリコーンの割合が１〜５０質量％であることが好適である。
本発明にかかるゲル組成物は、前記何れかに記載の油性ゲル化剤と、液状油分とを含むことを特徴とする。
本発明のゲル組成物において、液状油分が低粘度シリコーン油及び／又は軽質イソパラフィンとを含むことが好適である。
また、本発明にかかる化粧料は、前記何れかに記載のゲル組成物を含むことを特徴とする。
【発明の効果】
【００１１】
本発明によれば、特定のポリエーテル変性シリコーンをシリコーン化多糖化合物と併用することにより、それぞれを単独で用いた場合に比べてシリコーン油や軽質イソパラフィンなどの液状油分を著しく増粘し、ゲル化することができる。得られたゲル組成物はべたつきがなく良好な使用感で、化粧料に好適に使用できる。
【発明を実施するための最良の形態】
【００１２】
本発明において用いられるシリコーン化多糖化合物は、上記一般式（１）で示される。
一般式（１）において、Ｇｌｕは多糖化合物の糖残基を表すが、このような多糖化合物としては、公知の各種多糖化合物を用いることができ、例えば、セルロース、ヘミセルロース、アラビアガム、トラガントガム、タマリンドガム、ペクチン、デンプン、マンナン、グアーガム、ローカストビーンガム、クインスシードガム、アルギン酸、カラギーナン、寒天、キサンタンガム、デキストラン、プルラン、キチン、キトサン、ヒアルロン酸、コンドロイチン硫酸の他、これら多糖化合物の誘導体、例えば、カルボキシメチル化、硫酸化、リン酸化、メチル化、エチル化、エチレンオキサイドやプロピレンオキサイド等のアルキレンオキサイドの付加、アシル化、カチオン化、低分子量化等を行った多糖化合物誘導体が挙げられる。これらの内、好ましくはエチルセルロース又はプルランであり、特に好ましくはプルランである。なお、本発明において多糖化合物の平均分子量は多糖化合物の種類により異なるが、通常約１，０００〜５，０００，０００が好ましい。
【００１３】
これらの多糖化合物はその種類に応じて水酸基、カルボキシル基等の反応性官能基の１種又は２種以上を少なくとも１つ以上含有している。Ｘで示される２価結合基は、この多糖化合物の有する反応性官能基と、下記一般式（３）で示されるシリコーン化合物とを反応させることにより形成されるＡ由来の結合基である。
【００１４】
【化５】
2008105994.tif 000004
一般式（３）中、Ｙ、Ｒ１、Ｒ２、Ｒ３、Ｒ４及びａは前記一般式（１）と同じである。また、Ａは多糖化合物の反応性官能基と反応しうる官能基であり、例えば、イソシアネート基、エポキシ基、ビニル基、アクリロイル基、メタクリロイル基、アミノ基、イミノ基、水酸基、カルボキシル基、メルカプト基等が挙げられる。
なお、このようなシリコーン化合物と多糖化合物との反応には、従来より公知の方法、例えば特開平８−１３４１０３号公報に記載の方法を用いることができる。
【００１５】
Ｘを例示すると、カルバモイル基、−ＣＨ２ＣＨ（ＯＨ）−、カルボニル基、アミノ基、エーテル基等が挙げられるが、反応性の点から、Ａがイソシアネート基（Ｏ＝Ｃ＝Ｎ−）である前記一般式（３）の化合物と、多糖化合物の水酸基が反応して形成されるカルバモイル基（−ＣＯＮＨ−）が好ましい。なお、この場合の多糖化合物の糖残基は、イソシアネート基と反応している水酸基の水素原子を除いた多糖化合物の残り部分を意味する。また、その他の反応の場合にも、多糖化合物の糖残基とはこれに準ずるものを意味する。
【００１６】
Ｙで示される２価の脂肪族基としては、アルキレン基、主鎖中に酸素原子、窒素原子、硫黄原子等を有するアルキレン基、主鎖中にフェニレン基等のアリーレン基を有するアルキレン基、主鎖中にカルボニルオキシ基又はオキシカルボニル基を有するアルキレン基を挙げることができる。これらの２価脂肪族基はヒドロキシ基、アルコキシ基、アルキル基等の置換基を有することができ、また、脂肪族基の末端原子が酸素原子、窒素原子、硫黄原子等のヘテロ原子であってもよい。Ｑを例示すると、−（ＣＨ２）２−、−（ＣＨ２）３−、−（ＣＨ２）４−、−（ＣＨ２）６−、−（ＣＨ２）８−、−［ＣＨ２ＣＨ（ＣＨ３）］−、−（ＣＨ２）２Ｏ（ＣＨ２）３−、−ＣＨ２ＣＨ（ＯＨ）−ＣＨ２−等が挙げられるが、好ましくは−（ＣＨ２）３−で示されるプロピレン基である。
【００１７】
前記一般式（１）において、Ｒ１、Ｒ２、Ｒ３、Ｒ４、Ｒ５、Ｒ６及びＲ７に見られる炭素数１〜８の１価有機基としては、メチル基、エチル基、プロピル基、ブチル基等のアルキル基、シクロペンチル基、シクロヘキシル基等のシクロアルキル基、フェニル基等のアリール基、ベンジル基等のアラルキル基、ビニル基、アリル基等のアルケニル基、３，３，３−トリフルオロプロピル基等のフッ化アルキル基等を例示することができる。このような有機基として好ましいものはアルキル基であり、さらに好ましくはメチル基である。
【００１８】
また、Ｒ２、Ｒ３、Ｒ４はそれぞれ−ＯＳｉＲ５Ｒ６Ｒ７で示されるシロキシ基であってもよい。このようなシロキシ基としては、トリメチルシロキシ基、エチルジメチルシロキシ基、フェニルジメチルシロキシ基、ビニルジメチルシロキシ基、３，３，３−トリフルオロプロピルジメチルシロキシ基等が例示される。また、Ｒ１、Ｒ２、Ｒ３、Ｒ４、Ｒ５、Ｒ６及びＲ７は同一又は異なっていても良い。本発明のシリコーン化多糖化合物においては、ａ＝０で、Ｒ２、Ｒ３、及びＲ４がメチル基であることが好ましい。
【００１９】
本発明において、特に好ましいシリコーン化多糖化合物は下記一般式(４)で示されるシリコーン化プルランである。
一般式(４)：
【化６】
2008105994.tif 000005
（一般式(４)中、Ｂは水素原子または−ＣＯＮＨ（ＣＨ２）３Ｓｉ[ＯＳｉ（ＣＨ３）３]で示される基であり、その置換度は０．５〜２．５、ｃは１００〜２０,０００の数である。）
なお、本発明において、シリコーン化多糖化合物の置換度は多糖化合物の構成糖１単位当たりのシリコーン化合物の平均結合数を意味する。例えば、上記シリコーン化プルランの置換度は、下記一般式（５）で示されるプルランの基本単位についた置換基−ＣＯＮＨ（ＣＨ２）３Ｓｉ[ＯＳｉ（ＣＨ３）３]の平均数を指す。
【００２０】
一般式（５）：
【化７】
2008105994.tif 000006
【００２１】
本発明において用いられる前記一般式（２）のポリエーテル変性シリコーンは、ポリオキシアルキレン基としてポリオキシエチレン基（ＰＯＥ）、ポリオキシプロピレン基（ＰＯＰ）を有する直鎖ジメチルポリシロキサンである。
一般式（２）において、ｙは０〜５０の整数であり、好ましくは５〜５０である。ｚは５〜５０の整数である。ｙまたはｚが小さすぎるとシリコーン化多糖化合物と併用してもゲル化能が十分に発揮されないことがある。また、ｙまたはｚが大きすぎる場合には、べとつき感を生じることがある。
ポリオキシアルキレン基の含有量は特に限定されないが、ポリオキシアルキレン基の含有量は２０〜７０質量％（ただし、２０質量％は含まない）であることが望ましい。
【００２２】
Ｒ８の炭素数１〜４のアルキル基として、具体的には、メチル基、エチル基、ｉ−プロピル基、ｎ−プロピル基、ｔ−ブチル基、ｎ−ブチル基が例示される。
ｍは５０〜２０００、好ましくは５０〜１０００の整数であり、ｎは１〜１００、好ましくは１〜４０の整数である。ｍやｎが小さすぎると効果が十分に発揮されないことがあり、大きすぎるとべとつき感を生じることがある。
【００２３】
本発明のゲル化剤は、上記ポリエーテル変性シリコーンとシリコーン化多糖化合物とからなり、そのゲル化能は、ポリエーテル変性シリコーンあるいはシリコーン化多糖化合物をそれぞれ単独で用いた場合に比して著しく高い。例えば、ポリエーテル変性シリコーン単独あるいはシリコーン化多糖化合物単独では、シリコーン油に１５％配合した場合でも流動性のある増粘物となるだけで、その粘度は１０００ｍＰａ・ｓ前後に過ぎないが、両者を併用すると１５％配合では最高で数百万ｍＰａ・ｓにも達し、硬いゲルを形成することができる。このような高いゲル化能は、ポリエーテル変性シリコーンとシリコーン化多糖化合物とが油分中で構造体を形成することにより発揮されるものと考えられる。
【００２４】
また、ゲルの性状としては、ポリエーテル変性シリコーン比率が高くなるにつれて、柔らかなゲルから、硬いゲル、柔らかなゲルへと変化する。また、ポリエーテル変性シリコーン比率が３５質量％以上、特に４０質量％以上では曳糸性が現れる。これは、その比率によってポリエーテル変性シリコーンとシリコーン化多糖化合物とが形成する構造体の形態が変化することによるものと考えられる。
本発明のゲル化剤におけるポリエーテル変性シリコーンとシリコーン化多糖化合物との合計量に占めるポリエーテル変性シリコーンの割合（ポリエーテル変性シリコーン比率）は特に限定されず、０．５〜９９．５質量％の広い範囲で変化させることができるが、使用性などの点で好ましくは１〜５０質量％である。さらに、化粧料においては曳糸性のないゲルが好まれることが多く、この場合には１〜３５質量％、さらには２〜３０質量％であることが好ましい。また、粘度の高いゲルを得る場合には、ポリエーテル変性シリコーン比率が３質量％以上、さらには５質量％以上が好適である。
【００２５】
本発明のゲル化剤は、その相乗効果により、少量で液状油分を著しくゲル化することができるが、ポリエーテル変性シリコーンやシリコーン化多糖化合物は流動パラフィンなどの高粘度炭化水素油などに対する相溶性が低いため、ポリエーテル変性シリコーンやシリコーン化多糖化合物の相溶性が高い低粘度シリコーン油や軽質イソパラフィンを液状油分として含むことが好ましい。相溶性の点で、低粘度シリコーン油と軽質イソパラフィンの合計量が液状油分に占める割合としては、５０質量％以上、さらには６０質量％以上が好適である。
低粘度シリコーン油としては、粘度が１００ｍｍ２／ｓ（２５℃）以下の直鎖状ジメチルポリシロキサン、環状ジメチルポリシロキサン、メチルフェニルポリシロキサンが挙げられるが、なかでも、ケイ素数２〜７の直鎖状ジメチルポリシロキサン、ケイ素数３〜７の環状ジメチルポリシロキサンが好適に使用できる。
【００２６】
本発明のゲル化剤は、これら低粘度シリコーン油や軽質イソパラフィンに対して高いゲル化能を発揮し、使用感や安定性も良好なゲル組成物を形成することができる。
なお、本発明のゲル組成物においては、上記以外の油分も全体として液状油分（２５℃で液状）となり、且つ本発明の効果に特に支障のない範囲で配合することができる。例えば、シリコーン油、炭化水素油、高級脂肪酸、高級アルコール、エステル油、天然油脂、ロウ類など、通常化粧料や皮膚外用剤に使用されるものが挙げられる。極性の全くない直鎖炭化水素系油分などはゲル化剤に対して貧溶媒となるので、配合には注意を要する。
【００２７】
ゲルを調製するにあたっては、ポリエーテル変性シリコーンやシリコーン化多糖化合物を低粘度シリコーン油や軽質イソパラフィンにそれぞれ溶解してから混合すると、調製ししやすい。溶解・混合に際しては、必要に応じて加熱してもよい。
本発明のゲル化剤の液状油分中への配合量は、目的に応じて適宜決定すればよく、通常０．１〜５０質量％配合可能であるが、３〜３０質量％、さらには５〜２０質量％が好適である。配合量が少なすぎる場合には十分な効果が発揮されず、多すぎる場合には使用感に影響を及ぼすことがある。
【００２８】
本発明のゲル組成物は、少量でゲル化でき、ゲル化剤に由来するべたつきがなく、化粧料に好適に使用できる。油分を固化するために、例えば、ワックス類など常温で固体ないし半固体の油分を用いるとべたつきがあるが、本発明のゲル組成物ではこのようなべたつきがない。
【００２９】
本発明の化粧料には、上記した必須成分に加えて、必要により適宜、保湿剤、紫外線吸収剤、香料、酸化防止剤、防腐防黴剤、体質顔料、着色顔料、アルコール、水等、通常化粧料に用いられる成分を配合することができる。
また、剤形としては油性ゲルの他に、Ｏ／ＷやＷ／Ｏ乳化組成物とすることもできる。
化粧料としては、例えば、ローション、乳液、クリーム、美容液などのスキンケア化粧料、ファンデーション、化粧下地、口紅、頬紅、アイシャドウなどのメークアップ化粧料、ボディソープ、洗顔料、メイク落としなどの皮膚洗浄料、シャンプーなどの毛髪洗浄料、リンス、ヘアトリートメント、育毛料などの毛髪化粧料、染毛料、日焼け止め化粧料などが挙げられる。
以下、具体例を挙げて本発明をさらに説明するが、本発明はこれらに限定されるものではない。配合量は特に指定のない限り質量％で示す。なお、本発明で用いた試験方法は、次の通りである。
【００３０】
（１）外観観察、ゲル性状
室温での状態について、傾斜法により、流動性がある状態を液体、流動性のない状態をゲルと判定した。ゲルと判定されたものについては手で触ってその性状を調べた。
（２）粘度
Ｂ型回転粘度計（ビスメトロン粘度計  ＶＳ−Ａ型（芝浦システム株式会社）、ローターＮｏ．４、回転数０．３ｒｐｍ（高粘度試料）又は６ｒｐｍ（低粘度試料））で測定した。
（３）弾性率
ストレス制御型回転式レオメーター（ＰＨＹＳＩＣＡ  ＭＣＲ３００（Ｐａａｒ Ｐｈｙｓｉｃａ社）でクリープ測定を行い、弾性率を算出した。
コーン：直径５ｃｍ、角度２°
一定応力を１分間印加し、その後１分間の回復をみる。一定応力については、マックスウェルの４要素モデルにフィットするように設定する（ゲルの硬さが違うので、それぞれのゲルの硬さに合う応力を探した）。
回復したひずみ／印加によるひずみ×１００＝弾性率（％）とした。
【実施例１】
【００３１】
試験例１  併用による相乗効果
ポリエーテル変性シリコーンのみ、シリコーン化多糖化合物のみ、あるいは両者の混合系について、シリコーン油（デカメチルシクロペンタシロキサン）中の濃度を変えて、その粘度を比較した。用いた材料は次の通り。
【００３２】
（ｉ）変性シリコーンＡ：
一般式（２）において、ｍ＝４００、ｎ＝１０、ｘ＝３、ｙ＝１９、ｚ＝１９、Ｒ８＝Ｈ分子量約５５，０００のもの。
（ii）シリコーン化プルラン：
一般式（４）において置換度約２．０、分子量約６９０，０００のもの。
（iii）変性シリコーンＡ＋シリコーン化プルラン：
ポリエーテル変性シリコーン：シリコーン化プルラン＝５：９５（質量比）
【００３３】
（表１）
2008105994.tif 000007
【００３４】
表１に示すように、（ｉ）変性シリコーンＡ単独、あるいは（ｉｉ）シリコーン化プルラン単独の場合には、シリコーン油中に１５％配合してもその粘度は１，０００ｍＰａ・ｓに満たず、流動性を有する液体状態であった。
これに対して、（ｉｉｉ）の混合系では単独系（ｉ）〜（ｉｉ）に比べて著しく粘度が向上し、５％の配合でも４，０００ｍＰａ・ｓを超え、１０％配合では８０，０００ｍＰａ・ｓ以上にもなり、著しいゲル化能を示した。
このように、ポリエーテル変性シリコーンとシリコーン化多糖化合物との併用により、それぞれを単独に用いた場合に比べて粘度は著しく向上した。
【００３５】
試験例２  混合比率の影響
ポリエーテル変性シリコーンとシリコーン化多糖化合物との混合比率を変えてさらに検討を行った。結果を表２に示す。
（表２）
2008105994.tif 000008
【００３６】
表２に示すように、広い混合比率範囲で粘度が相乗的に向上し、ゲルを形成した。
また、弾性率からもわかるように、ゲル化剤中に占めるポリエーテル変性シリコーンの割合が大きくなるに従って、組成物の性状は、液体、やわらかなゲル、硬いゲル、やわらかいゲル、液体という順序で変化した。また、ゲル化剤中に占める変性シリコーンの割合が３５質量％以上、特に４０質量％の場合になると、ゲルに曳糸性が現れ、やわらかくて伸びのあるゲルとなった。
よって、ポリエーテル変性シリコーン比率によってゲルの性状を調整することが可能である。曳糸性のないゲルを得るには、ゲル化剤中に占めるポリエーテル変性シリコーンの比率が１〜３５質量％、さらには、２〜３０質量％が好適である。また、ポリエーテル変性シリコーン比率が７質量％以上、さらには１０質量％以上では硬くて粘度も非常に高いゲルを得ることができる。
【００３７】
なお、ポリエーテル変性シリコーンとシリコーン化多糖化合物との構造体については、次のように推察される。
すなわち、図１（ａ）のように、シリコーン化多糖化合物は親水部である多糖鎖を主鎖とし、これに疎水部であるシリコーン鎖がぶら下がっており、シリコーン油中では、多糖鎖が内側に丸まってシリコーン鎖が外側になるように配向していると考えられる。
一方、図１（ｂ）のように、ポリエーテル変性シリコーン分子は疎水部であるシリコーン鎖を主鎖とし、これに親水部であるポリエーテル鎖がペンダント状にぶら下がっているが、シリコーン油中では、親水部を内側にして逆ミセル様になっていると考えられる。
そして、両者が共存すると、ポリエーテル変性シリコーン比率が大きくなるにつれて、図１（ｃ）のようにシリコーン化多糖化合物の周囲にポリエーテル変性シリコーンが水素結合によりネットワーク構造を形成していき、図１（ｄ）のようにネットワーク構造が完成するに伴い硬いゲルとなる。そして、さらにポリエーテル変性シリコーン比率が大きくなると、ポリエーテル変性シリコーン分子がシリコーン化多糖化合物に比べて過剰に存在するようになり、図１（ｅ）のようにネットワーク構造が崩れて、ポリエーテル変性シリコーン鎖状分子同士の絡み合い中にシリコーン化多糖化合物分子がところどころつなぎのように結合した構造となり、曳糸性が現れるのではないか、と考えられる。
【００３８】
試験例３  ポリエーテル変性シリコーンの構造
さらに、構造の異なるポリエーテル変性シリコーンを用いて検討を行った。用いたポリエーテル変性シリコーンは、次の通り。
（１）変性シリコーンａ：
ＰＯＥ・ＰＯＰ基と、セチル基とで変性された直鎖ジメチルポリシロキサン（ＡＢＩＬ  ＥＭ  ９０、独Ｇｏｌｄｓｃｈｍｉｔ社製、分子量約１３，０００）。
（２）変性シリコーンｂ：
ＰＯＥ基のみで変性された分岐鎖ジメチルポリシロキサン（ＫＦ−６０２８、信越化学工業社製、分子量約６，５００、ＰＯＥ変性率約１９質量％）。
（３）変性シリコーンｃ：
ＰＯＥ鎖架橋ジメチルポリシロキサン（ＫＳＧ−２１０、信越化学工業（株）製、分子量１０，０００以上）
【００３９】
（表３）
2008105994.tif 000009
【００４０】
表３からわかるように、変性シリコーンａ〜ｃの何れも、シリコーン化多糖化合物との併用でシリコーン油を相乗的にゲル化させる効果は認められなかった。
よって、本発明の効果は、一般式（２）で示される特定のポリエーテル変性シリコーンとシリコーン化多糖化合物との間でのみ特異的に発揮されるものである。
なお、デカメチルシクロペンタシロキサンの代わりに軽質イソパラフィンを用いた場合も同様の結果であった。また、表４に示すように、本発明のゲル化剤は、各種シリコーン油やエステル油を含む油分でもゲルが得られ、シリコーン油で特に効果が高かった。
【００４１】
（表４）
2008105994.tif 000010
【実施例２】
【００４２】
処方例１  サンスクリーンジェル
（表５）
――――――――――――――――――――――――――――――――――――――
１−１    １−２    １−３
――――――――――――――――――――――――――――――――――――――
（１）デカメチルシクロペンタシロキサン          残余      残余      残余
（２）ジメチルポリシロキサン（６ＣＳ）            ２        ２        ２
（３）メチルフェニルポリシロキサン（２０ＣＳ）    ５        ５        ５
（４）ポリエーテル変性シリコーン３０％溶液＊      ５      ２５        −
（５）シリコーン化プルラン３０％溶液＊          ２０        −      ２５
（６）パラメトキシケイ皮酸２−エチルヘキシル      ５        ５        ５
（７）香料                                      適量      適量      適量
――――――――――――――――――――――――――――――――――――――
外観                                  ゲル      液状      液状
使用感                                  ◎        △        △
――――――――――――――――――――――――――――――――――――――
＊デカメチルシクロペンタシロキサン溶液
【００４３】
（１）〜（５）を混合し、これに（６）〜（７）を混合して、サンスクリーンジェルを得た。ポリエーテル変性シリコーンのみ（試料１−２）、シリコーン化多糖化合物のみ（試料１−３）の場合は増粘はしたもののゲルにはならなかったが、両者を併用した場合（試料１−１）ではゲル状となり、また、官能評価による使用感も試料１−２〜１−３に比べて良好であった。
【図面の簡単な説明】
【００４４】
【図１】本発明の油性ゲル化剤のポリエーテル変性シリコーンとシリコーン化多糖化合物とが形成し得る構造体の一例を示す図である。
【図１】
2008105994.tif 000014